【事件の表示】
　特許第３２１１６８３号「情報記録ディスク用ガラス基板」の請求項１ないし８に係る特許に対する特許異議の申立てについて、次のとおり決定する。
【結　論】
　訂正を認める。
　特許第３２１１６８３号の請求項１ないし６に係る特許を維持する。
【理　由】
１　経緯
特許出願　　　　　　　　　　　　　　　　平成　８年１０月２４日
（優先権主張　日本　　　　　　　　　　　平成　８年　７月１８日）
設定登録（特許第３２１１６８３号）　　　平成１３年　７月１９日
特許異議申立（ホーヤ株式会社）　　　　　平成１４年　３月２５日
取消理由通知　　　　　　　　　　　　　　平成１４年　６月　６日
特許異議意見書・訂正請求　　　　　　　　平成１４年　８月１２日
　
２　訂正の可否
（１）訂正の概要
　特許された特許請求の範囲の旧請求項１〜８において、（ａ）旧請求項１〜３を削除し、旧請求項４を新請求項１，２とし、旧請求項５〜８を、新請求項３〜６と訂正し、更に、（ｂ）基板に添加する希土類元素（Ｓｃ，Ｙ，Ｌａ，Ｐｒ，Ｎｄ，Ｓｍ，Ｅｕ，Ｇｄ，Ｔｂ，Ｄｙ，Ｈｏ，Ｅｒ，Ｔｍ，Ｙｂ，Ｌｕの群から選ばれた少なくとも１種）のうちＬａを削除し、（ｃ）「基板の可視白色光の透過率は６０％以上であり」を「基板の可視白色光の透過率はガラスの厚さ０．６３５ｍｍのとき６０％以上であり」と訂正するものであり、訂正された特許請求の範囲は次のものである。
「【請求項１】
　表面の少なくとも一部に、情報を記録するための層が設けられる情報記録ディスク用ガラス基板であって、前記基板がＳｃ，Ｙ，Ｐｒ，Ｎｄ，Ｓｍ，Ｅｕ，Ｇｄ，Ｔｂ，Ｄｙ，Ｈｏ，Ｅｒ，Ｔｍ，Ｙｂ，Ｌｕの群から選ばれた少なくとも１種の希土類元素を含有するガラスからなり、前記基板の可視白色光の透過率はガラスの厚さ０．６３５ｍｍのとき６０％以上であり、前記希土類元素は，Ｌｎ２Ｏ３（Ｌｎは希土類元素）の酸化物換算で、ガラス全体に対して０．５〜２０重量％含有することを特徴とする情報記録ディスク用ガラス基板。
【請求項２】
表面の少なくとも一部に、情報を記録するための層が設けられる情報記録ディスク用ガラス基板であって、前記基板がＳｃ，Ｙ，Ｐｒ，Ｎｄ，Ｓｍ，Ｅｕ，Ｇｄ，Ｔｂ，ＤＹ，Ｈｏ，Ｅｒ，Ｔｍ，Ｙｂ，Ｌｕの群から選ばれた少なくとも１種の希土類元素を含有するガラスからなり、前記基板の可視白色光の透過率はガラスの厚さ０．６３５ｍｍのとき６０％以上であり、前記ガラスに微細粒子が分散しており、かつ該微細粒子中に前記希士類元素が含まれており、前記希土類元素はＬｎ２Ｏ３（Ｌｎは希土類元素）の酸化物換算で、ガラス全体に対して０．５〜２０重量％含有することを特徴とする情報記録ディスク用ガラス基板。
【請求項３】
請求項１または２に記載の情報記録ディスク用ガラス基板において、前記基板の表面の粗さがＲａで５Å以下であることを特徴とする情報記録ディスク用ガラス基板。
【請求項４】
請求項２記載の微細粒子がガラス全体に対して、体積率で１％以上，４０％以下であることを特徴とする情報記録ディスク用ガラス基板。
【請求項５】
請求項２記載の微細粒子の平均粒径が１〜１００ｎｍであることを特徴とする情報記録ディスク用ガラス基板。
【請求項６】
請求項１または２に記載の情報記録ディスク用ガラス基板において、前記基板の硬度がＨｖ６７０以上であることを特徴とする情報記録ディスク用ガラス基板。」（以下、それぞれを訂正発明１〜６という。）
　
（２）訂正目的・新規事項
　上記訂正の（ａ）は、特許請求の範囲の減縮に該当し、（ｂ）も特許請求の範囲の減縮に該当し、（ｃ）は、明りょうでない記載の釈明に該当する。
　そして、（ｃ）は、出願当初の明細書、例えば【００６７】に記載されており、新規事項に当たらない。
　いずれも実質的に特許請求の範囲を拡張・変更するものではない。
　
（ｃ）訂正請求の取扱
　以上のとおりであるから、上記訂正は、特許法第１２０条の４第２項及び同条第３項において準用する特許法第１２６条第２項から第４項までの規定に適合するので、当該訂正を認める。
　
３　本件発明
　訂正が認められるので、本件特許に係る発明は、上記の訂正発明１〜６のとおりである。
　
４　異議申立理由及び取消理由の概要
（１）異議申立理由
　異議申立人ホーヤ株式会社は、次の証拠を提出している。
　１）甲第１号証　特開平５−３２４３１号公報
　２）甲第２号証　特開平８−１８０４０２号公報
　３）甲第３号証　特開平７−１５７３３１号公報
　４）甲第４号証　米国特許３８０４６４６号明細書
　５）甲第５号証　レア・アース　−その物性と応用−１９８４年６月１０　　　　　　　　　日発行　技報堂出版）
　６）甲第６号証　ガラスの事典（１９８５年９月２０日発行　朝倉書店）
　７）甲第７号証　ガラス工学ハンドブック（昭和４２年１１月３０日発行　　　　　　　　　朝倉書店）
　８）甲第８号証　ガラス非晶質の科学（昭和５８年６月３０日発行　内田　　　　　　　　　老鶴圃）
　９）甲第９号証　日本工業規格ＪＩＳＺ８１０２抜粋
　１０）申第１０号証　日本工業規格ＪＩＳＢ９９０５−１９５９抜粋
　１１）甲第１１号証　特開平７−３００３４０号公報
　１２）甲第１２号証　特開平７−２４００２５号公報
　１３）甲第１３号証　特開平５−３０３７３５号公報
　１４）甲第１４号証　ＮＥＷ　ＧＬＡＳＳ　Ｖｏｌ．１０　Ｎｏ．４
　　　　１９９５　ｐ５６〜６０
　１５）甲第１５号証　特開平３−１６２７１２号公報
　１６）甲第１６号証　特開平１−２０１０４３号公報
　そして、本件特許の請求項１〜７に係る発明は、甲第１号証〜甲第３号証のいずれに記載された発明と同一であり、
　また、請求項１〜８に係る発明は、甲第１号証〜甲１６号証記載の発明に基づいて当業者が容易に発明をすることができたものである。
　本件特許明細書における可視白色光の透過率、微粒子の意味が不明確であり、透過率が６０％以上である点と、硬度がＨｖ６７０以上である点の技術的意義が明確でない。
　
（２）取消理由
　上記（１）の異議申立理由と同旨である。
　
５　証拠に記載された発明
　そして証拠に記載されている概要は次のとおりである。
【甲第１〜３号証】　Ｌａ等の希土類元素を０．５〜３０重量％含み、可視白色光の透過率が６０％以上である点等。
【甲第４〜５号証】　Ｌａ２Ｏ３やＹ２Ｏ３を含有させると透過率を下げずにガラス強度向上が可能な点。
【甲第６〜８号証】　ガラスは７〜２０Å（０．７〜２ｎｍ）、又は、１０〜１５Å（１〜１．５ｎｍ）、又は、１〜２ｎｍ程の微結晶からできているとする点。
【甲第９〜１０号証】　ＪＩＳでは「透明」とは、可視光透過率で８０％以上を意味することを示唆。
【甲第１１〜１４号証】情報記録ディスク用ガラス基板の表面粗さを必要に応じてＲａで５Å以下にすることは周知事項である点。
【甲第１５〜１６号証】磁気記録媒体用ガラス基板のピッカース硬度Ｈｖを６７０あるいはそれ以上とする点。
　
６　訂正発明と証拠との対比
（１）訂正発明１について
（同一について）
　甲第１号証には、化学強化ガラスを用いた情報記録ディスク用ガラス基板が記載されており、実施例５にＬａ２Ｏ３を０．５重量％含有するガラス組成が開示されている。しかしながら、甲第１号証【００２６】には、「本発明の特性を損なわない範囲で…Ｌａ２Ｏ３…を含有することができる」との記載があるものの、Ｌａを添加する理由については開示されていない。甲第１号証には、Ｌａを加えることにより硬度が向上したとの認識はない。
　従って、訂正発明１は、甲第１号証記載の発明と同一ではない。
　甲第２号証には化学強化された磁気記録媒体用ガラス基板が開示されており、【００２２】に「アルミノシリケートガラスには・・・５重量％以下の・・・Ｌａ２Ｏ３を混合してもよい」と記載されているが、添加の理由については記載されていない。従って、訂正発明１と甲第２号証記載の発明とは同一ではない。
　甲第３号証には、磁気ディスク用の着色結晶化ガラスが記載されている。そして【請求項６】に「重量百分率で、・・・Ｌａ２Ｏ３＋Ｙ２Ｏ３＋Ｇｄ２Ｏ３＋Ｔａ２Ｏ５＋Ｎｂ２Ｏ５＋ＷＯ３　０〜１０％、・・・の磁気ディスク用着色結晶化ガラス。」、【０００９】に，「結晶化ガラス中に、着色成分として・・・Ｐｒ，Ｎｄ，Ｅｒの金属酸化物からなる群より選択された少なくとも１成分を、重量百分率で、０．５〜５％含有させたものである。前記金属酸化物としては、・・・Ｐｒ２Ｏ３，Ｎｄ２Ｏ３，Ｅｒ２Ｏ３等が挙げられる。」、【００３１】に「Ｌａ２Ｏ３，Ｙ２Ｏ３，Ｇｄ２Ｏ３，・・・成分は、製品の硬度と化学的耐久性を改善するのに有効であるので、これらの成分の１種または２種以上を合計量で１０％まで含有させることができる。」と記載されている。さらに、【００４２】に「また、比較例の結晶化ガラスは、前記着色成分が含有されていないので、白色または透明であり、マンセル明度が９または表示できないので、欠陥判別が困難であることが判る。」と記載されている。
　訂正発明１は、甲第３号証にはない「可視白色光の透過率はガラスの厚さ０．６３５ｍｍのとき６０％以上であり、」との構成を有しており、甲第３号証に記載された着色結晶化ガラス基板ではない。従って、訂正発明１と甲第３号証記載の発明とは同一ではない。
（容易性について）
　甲第１号証，甲第２号証には「Ｌａ２Ｏ３」添加が示されているのみであり、甲第３号証には、「Ｌａ２Ｏ３，Ｙ２Ｏ３，Ｇｄ２Ｏ３」添加が示されているが、甲第３号証は、ガラスを着色することにより、製品検査を容易に行うことができるようにしたものであり、その透過率の値は不明であり、また、透過率を高くする必然性もないので、甲第１号証，甲第２号証のガラスにかえて、甲第３号証記載の 「Ｙ２Ｏ３，Ｇｄ２Ｏ３」添加とする動機付けがない。
　更に、甲第４号証には、Ｌａ２Ｏ３及び／またはＹ２Ｏ３を含むガラスについて記載されているが、その用途は高弾性率の繊維強化構造材料、積層高強度材料、高深度水中用構造物、かみそり刃などであり、本件特許発明の情報記録ディスク用ガラス基板とはその要求特性が全く異なるものである。従って、甲第４号証は情報記録ディスク用ガラス基板への適用について何ら示唆するものではない。
　甲第５号証では、Ｌａ２Ｏ３、Ｇｄ２Ｏ３、Ｙ２Ｏ３、Ｙｂ２Ｏ３、Ｎｄ２Ｏ３、Ｅｕ２Ｏ３等を添加したガラスについて記載されているが、甲第５号証には、これらのガラスの用途について、光学ガラスとしているのみで、例示されている耐放射線光学ガラス、ソラリゼーション防止、カラーバランス調整という語句からは、情報記録ディスク用ガラス基板への適用について何ら示唆するものとはいえない。
　甲第６号証〜甲第８号証には、１９３０年代のRandallらの「微結晶説」についての記載がされている。
　甲第９号証には、色の三属性と系統色の関係が記載されている。
　甲第１０号証はサングラス用レンズの可視光透過率について説明されている。ここで可視部とは３８０−７８０ｍμであると定義されている。
　そして、サングラスでも透過率として標準は７４％、６１％であると記載されている。
　甲第１１号証には表面粗度（Ｒａ）が０．５〜９．０Åの情報記録ディスク用ガラスが記載されている。
　甲第１２号証には、「基板材が３（２）Å未満の表面粗さを有する磁気ディスク装置」が記載されている。
　甲第１３号証には、「表面粗さが０．５ｎｍＲａ以下である磁気ディスク」が記載されている。
　甲第１４号証には、磁気ディスク用セラミックとして、研磨加工後の表面粗度（Ｒａ３〜５０Å）を任意に選択できる材料と」することが記載されている。
　甲第１５号証、甲第１６号証にはＨｖが６７０以上である情報記録ディスク用ガラス基板が記載されている。
　してみると、訂正発明１における、Ｌａを除いた訂正後の「基板がＳｃ，Ｙ，Ｐｒ，Ｎｄ，Ｓｍ，Ｅｕ，Ｇｄ，Ｔｂ，Ｄｙ，Ｈｏ，Ｅｒ，Ｔｍ，Ｙｂ，Ｌｕの群から選ばれた少なくとも１種の希土類元素を含有するガラス」でもって、「可視白色光の透過率はガラスの厚さ０．６３５ｍｍのとき６０％以上であり」とすることは示されておらず、また組み合わせる動機もないので、訂正発明１は、甲第１号証〜甲第１５号証記載の発明に基づいて当業者が容易に発明をすることができたものであるとすることはできない。
　
（２）訂正発明２について
　甲第６号証〜甲第８号証には、１９３０年代のRandallらの「微結晶説」についての記載がされているが、これはガラス質（非晶質）の部分についての理論であり、訂正発明２における「前記ガラスに微細粒子が分散しており、」の微細粒子とは別のものである。
してみると、「前記ガラスに微細粒子が分散しており、」及び 「基板がＳｃ，Ｙ，Ｐｒ，Ｎｄ，Ｓｍ，Ｅｕ，Ｇｄ，Ｔｂ，Ｄｙ，Ｈｏ，Ｅｒ，Ｔｍ，Ｙｂ，Ｌｕの群から選ばれた少なくとも１種の希土類元素を含有するガラス」でもって、「可視白色光の透過率はガラスの厚さ０．６３５ｍｍのとき６０％以上であり」とすることは示されておらず、また組み合わせる動機もないので、訂正発明２は、甲第１号証〜甲第１５号証記載の発明に基づいて当業者が容易に発明をすることができたものであるとすることはできない。
　
（３）訂正発明３〜６について
　訂正発明３〜６は、訂正発明１，２を引用した従属形式の発明であり、訂正発明１，２が甲第１号証〜甲第１５号証記載の発明に基づいて当業者が容易に発明をすることができたものであるとすることはできない以上、訂正発明３〜６は、甲第１号証〜甲第１５号証記載の発明に基づいて当業者が容易に発明をすることができたものであるとすることはできない。
　
７　明細書記載の明りょう性
（１）　「可視白色光の透過率」
　「可視白色光の透過率」は、照射光と透過光とを測定し、その比を算出する透過率であることは明細書【００６９】に記載されており、その透過率の意味も当業者にとって明確なものである。
（２）微粒子の意味
　本件特許明細書【００４８】、【００４９】などに、観察方法、微細な粒子の記載があり、明確である。
（３）透過率が６０％以上
　可視白色光の透過率はガラスの厚さ０．６３５ｍｍのとき６０％以上となったので、明確になった。
　また、引用例との比較の関係で６０％の数字の意義を必要とするが、引用例との対比の関係はないので、問題はない。
（４）マイクロビッカース硬度
　特許明細書【００８０】に記載されているように、ある一定の耐衝撃性を得るための本発明のガラス基板の特徴を検討し、本発明に係るガラス基板においては、硬度はＨｖ６７０以上であれば情報記録ディスクの耐衝撃試験に耐えうるという結果を得ており、明確である。
　
８　まとめ
　以上のように、異議申立の理由及び証拠及び取消理由によって、訂正発明１〜６を取り消すことはできない。
　またその他取り消すべき理由を発見しない。
　よって結論のとおり決定する。
【異議決定日】
平成１４年１０月２４日（２００２．１０．２４）
【訂正の要旨】
訂正事項
　特許された特許請求の範囲の旧請求項１〜８において、
（ａ）特許請求の範囲減縮を目的として、旧請求項１〜３を削除し、旧請求項４を新請求項１，２とし、旧請求項５〜８を、新請求項３〜６と訂正し、
（ｂ）特許請求の範囲減縮を目的として、新請求項１，２において、基板に添加する希土類元素（Ｓｃ，Ｙ，Ｌａ，Ｐｒ，Ｎｄ，Ｓｍ，Ｅｕ，Ｇｄ，Ｔｂ，Ｄｙ，Ｈｏ，Ｅｒ，Ｔｍ，Ｙｂ，Ｌｕの群から選ばれた少なくとも１種）のうちＬａを削除し、
（ｃ）明りょうでない記載の釈明を目的として、新請求項１，２の、「基板の可視白色光の透過率は６０％以上であり」を「基板の可視白色光の透過率はガラスの厚さ０．６３５ｍｍのとき６０％以上であり」と訂正する。
（５４）【発明の名称】
情報記録ディスク用ガラス基板
（５７）【特許請求の範囲】
　【請求項１】
　表面の少なくとも一部に、情報を記録するための層が設けられる情報記録ディスク用ガラス基板であって、前記基板が
Ｓｃ，Ｙ，Ｐｒ，Ｎｄ，Ｓｍ，Ｅｕ，Ｇｄ，Ｔｂ，Ｄｙ，Ｈｏ，Ｅｒ，Ｔｍ，Ｙｂ，Ｌｕ
可視白色光の透過率はガラスの厚さ０．６３５ｍｍのとき６０％以上であり、
　【請求項２】
　表面の少なくとも一部に、情報を記録するための層が設けられる情報記録ディスク用ガラス基板であって、前記基板が
Ｓｃ，Ｙ，Ｐｒ，Ｎｄ，Ｓｍ，Ｅｕ，Ｇｄ，Ｔｂ，Ｄｙ，Ｈｏ，Ｅｒ，Ｔｍ，Ｙｂ，Ｌｕ
はガラスの厚さ０．６３５ｍｍのとき６０％以上であり、
おり、
　【請求項
３
　請求項１または２に記載の情報記録ディスク用ガラス基板において、前記基板の表面の粗さがＲａで５Å以下であることを特徴とする情報記録ディスク用ガラス基板。
　【請求項
４
　請求項２記載の微細粒子がガラス全体に対して、体積率で１％以上，４０％以下であることを特徴とする情報記録ディスク用ガラス基板。
　【請求項
５
　請求項２記載の微細粒子の平均粒径が１〜１００ｎｍであることを特徴とする情報記録ディスク用ガラス基板。
　【請求項
６
　請求項１または２に記載の情報記録ディスク用ガラス基板において、前記基板の硬度がＨｖ６７０以上であることを特徴とする情報記録ディスク用ガラス基板。
【発明の詳細な説明】
　【０００１】
　【発明の属する技術分野】
　本発明は情報記録ディスク用ガラス基板に係り、特に高強度で化学的安定性，熱的安定性，平滑性に優れた固定型磁気ディスク記録装置用の磁気ディスク用ガラス基板，光磁気ディスク装置用の光磁気ディスク用ガラス基板，結晶の相変態を利用した光ディスク，ＤＶＤ（ディジタル・ビデオ・ディスク）等のディスク用ガラス基板に関する。
　【０００２】
　【従来の技術】
　大型コンピューターやパーソナルコンピューターの情報記録装置として、現在、磁気ディスク装置，光磁気ディスク装置が主流となっている。これら情報記録装置は、装置の小型軽量化，情報読み書き速度の高速化に伴い、情報記録密度が年々増加している。例えば、磁気ディスク装置においては、数年前のディスク基板の直径は８．８インチが標準であったが、近年では３．５，２．５，１．８，インチ等の小型磁気ディスク基板が開発されている。また、ディスク径の縮小のみならず、ディスク基板厚さも０．６３ｍｍ以下と薄くなっている。従って、従来にも増して高強度な基板が求められている。また、ヘッドと媒体との浮上量が小さくなってきており、この浮上量を制御できる基板の平滑性が求められている。
　【０００３】
　従来の磁気ディスク用基板には、アルミニウム合金が用いられていた。しかし、アルミニウム合金は変形しやすく、さらに硬さが不十分なため、研磨後のディスク表面の平滑性が十分とは言えないという問題があった。また、ヘッドが機械的に磁気ディスクに接触する際、磁気記録媒体層が剥離しやすいという問題があった。そのため、変形が少なく、平滑性が良好で、かつ機械的強度の大きいガラス基板の開発が進められている。このガラス基板は、基板自体に透光性が要求される光磁気ディスク，光ディスク用の基板としても用いることができるため、以下情報記録ディスク用ガラス基板と総称する。
　【０００４】
　現在、上記情報記録ディスク用ガラス基板は、基板表面のアルカリ元素を他のアルカリ元素と置換することにより機械的強度を向上させた化学強化ガラス，非晶質のガラス中に微細な結晶質粒子を析出させた結晶化ガラスが開発されている。しかし、化学強化ガラスでは、表面にアルカリ置換層が存在するために基板洗浄時にアルカリイオンが磁性膜成膜の際の加熱工程時に表面に移動して溶出したり、磁性膜を侵食したり、膜の付着強度を劣化させたりする懸念があった。このため、特開平７−２２３８４５号公報では、化学強化後、さらに化学処理を施すことによって化学的耐久性に優れた化学強化ガラスを得ている。
　【０００５】
　一方、結晶化ガラスでは、生じる微結晶粒子と非晶質ガラスとの摩耗性の違いから、表面研磨後の凹凸が大きく平滑性が十分とは言えなかった。そのため、ヘッドの浮上量の低下に対応するのが難しかった。特開平７−３００３４０号公報では、結晶粒子の粒径を５〜１００ｎｍと微細化することにより平滑性を向上させている。
　【０００６】
　【発明が解決しようとする課題】
　しかし、特開平７−２２３８４５号公報の化学強化技術でも、化学強化処理工程における化学強化及び研磨プロセス後の基板の特性を均質にするのが依然として難しいという問題がある。さらに、アルカリイオンが磁性膜を侵食する問題が完全に解決されないため、磁性膜とガラス基板の間にアルカリイオンの拡散を防止する中間膜を設ける必要がある。また、特開平７−３００３４０号公報の結晶化ガラス技術では、基板が乳白色に着色するため透光性が低く、光を用いた情報記録媒体用の基板への適用が困難である。また、高精度な結晶化プロセスが要求されるため、基板の特性を均質にするのが難しいという問題がある。
　【０００７】
　また、上記いずれの方法を用いた場合でも、化学強化処理工程，結晶化工程といった後処理プロセスが必要なため、低コスト化が難しい。
　【０００８】
　本発明の目的は、十分な機械的強度，化学的安定性，光透過性を有し、かつ短時間のプロセスで製造可能な情報記録ディスク用ガラス基板を提供することにある。
　【０００９】
　【課題を解決するための手段】
　上記目的を達成するため、本発明の第１の発明によれば、表面の少なくとも一部に、情報を記録するための層が設けられる情報記録ディスク用ガラス基板であって、前記基板が希土類元素を含有するガラスからなることを特徴とする情報記録ディスク用ガラス基板が提供される。
　【００１０】
　上記情報を記録するための層とは、基板の表面に直接、または間接的に設けられた磁性媒体層，光の照射により相変態を起こす物質の層、あるいは光の反射率の異なる物質または機械的な段差等を設けることにより情報を記録している物質の層など、情報が記録され、また、その情報を読み出すことができる層であれば、どのようなものであっても、本発明が適用できる。上記情報を記録するための層を表面に間接的に設けるとは、中間膜（プリコート膜）等を、情報を記録するための層とガラス基板の間に設けることである。例えば、接着強度の向上を図ったり、化学的な反応を抑制するなどの目的を付加するための構成であっても、本発明が適用できる。
　【００１１】
　表面の少なくとも一部とは、ディスク円板面の両面、または片面でも良いし、さらには同一面でも外周側，内周側のみに情報を記録するための層が設けられているような場合でも良いということである。
　【００１２】
　上記構成により、十分な機械的強度，化学的安定性，光透過性を有し、かつ短時間のプロセスで製造可能な情報記録ディスク用ガラス基板を提供することができる。
　【００１３】
　第１の発明において、前記ガラスに微細粒子が分散しており、かつ該微細粒子中に前記希土類元素が含まれていることが好ましい。
　【００１４】
　網目構造を有するガラス組織中に溶け込むことのできる希土類元素の量には上限（固溶限）があり、上限を超える量の希土類元素が添加されると結晶相、または非晶質相としてガラス母相中に析出する。このような結晶相、または非晶質相からなる粒子を微細粒子と称している。希土類元素の分布が不均一の場合は、部分的に固溶限を超えて微細粒子が析出する場合もあるため、必ずしも希土類元素の含有量が、母相ガラスの固溶限を超えている必要はない。希土類元素は、ガラス母相中と、微細粒子のどちらにも存在することが好ましい。また、微細粒子は、結晶質であることが好ましい。結晶質かどうかは、たとえば透過型電子顕微鏡写真で格子像を観察すると、結晶質の部分は格子縞が観察されるのに対し、ガラス質（非晶質）の部分には格子縞が観察されないことから容易に判断できる。
　【００１５】
　微細粒子がガラス母相中に分散していることにより、応力を受けた際にも粒子がガラス母相の変形，破壊を抑制する作用をするため、ガラスの強度がより向上する。この場合、分散している粒子は、微細かつ均一に分散している方が、強度向上効果が高い。
　【００１６】
　また、第１の発明において、前記希土類元素はＬｎ２Ｏ３（Ｌｎは希土類元素）の酸化物換算で、ガラス全体に対して０．５〜３０重量％含有することが好ましい。更に、希土類元素を０．５〜２０重量％とすることが好ましい。希土類元素の含有量が０．５重量％未満では機械的強度の向上効果が小さい。３０重量％を超えるとガラス溶解時に希土類元素酸化物の原料粉末が残存し、均一なガラスを得ることが難しい。また、希土類元素の含有量がを超えると微細粒子の粒径が大きくなり、基板の表面粗さが大きくなる。
　【００１７】
　磁気ヘッドの浮上量がより小さく、高記録密度の磁気ディスク装置に対しては、希土類元素の含有量を２０重量％以下にすることが望ましい。
　【００１８】
　第１の発明において、希土類元素がＧｄ，Ｔｂ，Ｄｙ，Ｈｏ，Ｅｒ，Ｔｍ，Ｙｂ、及びＬｕの中から選ばれた少なくとも１種以上であることが好ましい。希土類元素はイオン半径が大きいため微細粒子としてガラス母相中に析出しやすい。希土類元素の中でも上記元素は、ガラス母相中で最も微細粒子を均一に析出させ易く、強度向上効果が高い。
　【００１９】
　微細粒子の平均粒径は１〜１００ｎｍであることが好ましい。
　【００２０】
　平均粒径が１００ｎｍを超えると粒子の体積率が増加し、基板の表面粗さが大きくなる。磁気ヘッドの浮上量がより小さく、高記録密度の磁気ディスク装置に対しては、希土類元素の平均粒径を１００ｎｍ以下とすることが望ましい。また、平均粒径が１ｎｍ以下の場合は強度の向上効果が小さい。
　【００２１】
　上記微細粒子がガラス全体に対して、体積率で４０％以下であることが好ましい。
　【００２２】
　析出粒子の体積率が４０％を超えると基板の表面粗さが大きくなり、上記で述べたように好ましくない。
　【００２３】
　　第１の発明において、前記希土類元素はＬｎ２Ｏ３（Ｌｎは希土類元素）の酸化物換算で、ガラス全体に対して０．５〜２０重量％含有し、他の成分としてＳｉＯ２：４０〜８０重量％，Ｂ２Ｏ３：０〜２０重量％，Ｒ２Ｏ（Ｒはアルカリ金属）：０〜２０重量％，
Ｒ′Ｏ（Ｒ′はアルカリ土類金属）
Ｒ′Ｏ
　【００２４】
　第１の発明において、前記ガラスの可視白色光の透過率が６０％以上であることが好ましい。光ディスク用のガラス基板として使用するためには、可視白色光の透過率が６０％以上であるように、析出粒子の量，粒径を制御する必要がある。透過率が６０％を下回ると、記録媒体に情報を記録するためのレーザ光がガラス基板中を透過する際に減衰し、Ｓ／Ｎ比等の減少を招く。
　【００２５】
　また、上記目的を達成するため、本発明の第２の発明によれば、表面の少なくとも一部に、情報を記録するための層が設けられる情報記録ディスク用ガラス基板であって、前記基板の硬度がＨｖ６７０以上であり、かつ可視白色光の透過率が６０％以上、かつ熱処理を行っても、基板表面にアルカリ元素の濃化が起こらないことを特徴とする情報記録ディスク用ガラス基板が提供される。
　【００２６】
　上記構成により、薄板化が可能で、かつ基板表面の研削後に化学強化が不要な情報記録ディスク用ガラス基板が提供できる。
　【００２７】
　また、本発明の第３の発明によれば、表面の少なくとも一部に、情報を記録するための層が設けられる情報記録ディスク用ガラス基板であって、前記基板の厚さが０．３８ｍｍ以下であり、かつ基板表面の粗さがＲａで５ｎｍ以下、かつ熱処理を行っても、基板表面にアルカリ元素の濃化が起こらないことを特徴とする情報記録ディスク用ガラス基板が提供される。
　【００２８】
　上記構成によれば、薄板化が可能で、かつ基板表面の研削後に化学強化が不要な情報記録ディスク用ガラス基板が提供できる。
　【００２９】
　第３の発明において、情報記録ディスク用ガラス基板の直径が２．５インチ以上であることが好ましい。
　【００３０】
　【発明の実施の形態】
（実施例１）
　以下、本発明を実施例を用いて詳細に説明する。
　【００３１】
　表１に本発明で検討したガラスの原料の配合割合（重量比）及びガラス転移温度（Ｔｇ／℃），熱膨張係数（α×１０−７／℃），マイクロビッカース硬さ（Ｈｖ）を示す。
　【００３２】
　【表１】
　【００３３】
　ガラス転移温度，熱膨張係数は、ガラスの熱膨張曲線から求めた。熱膨張係数は、５０℃から５００℃までのガラスの伸び率から算出した。昇温速度は５℃／分、測定荷重は１０ｇとした。また参照試料には石英ガラス（熱膨張係数；５×１０−７／℃）を用いた。また、試料の形状は、５ｍｍφ×２０ｍｍＨとした。マイクロビッカース硬さ（Ｈｖ）は、測定荷重１００ｇ，荷重印加時間１５秒の条件で１０ヵ所測定し、その平均値とした。
　【００３４】
　ガラス作製方法は以下のとおりとした。定められた量の原料粉末を白金製のるつぼに秤量して入れ、混合した後、電気炉中で１６００℃で溶解した。原料が十分に溶解した後、白金製の撹拌羽をガラス融液に挿入し、約１時間撹拌した。その後撹拌羽を取り出し、３０分静置した後、約３００℃に加熱された黒鉛製の治具にガラス融液を流し込んで急冷することによりガラスブロックを得た。その後各ガラスのガラス転移温度付近までブロックを再加熱し、１〜２℃／分の冷却速度で徐冷することにより歪とりを行った。
　【００３５】
　Ｎｏ．１のガラスは、酸化珪素を主成分とするガラスである。このガラスを基本組成とし、この１００重量部に対して希土類酸化物を添加した。表１中、Ｎｏ．２〜８は、希土類酸化物の一つである酸化エルビウム（Ｅｒ２Ｏ３）を１〜２１重量％添加したガラスである。Ｎｏ．９は酸化エルビウムを３２重量％含有させたガラスであるが、Ｅｒ２Ｏ３の原料粉末がガラス溶解時にガラス中に残存し、均一なガラスを得ることが難しかった。Ｎｏ．１０，１１及び１２，１３は、Ｎｏ．１のガラス１００重量部に対してＳｉＯ２及びＡｌ２Ｏ３添加量を増加させて作製したガラスである。
　【００３６】
　Ｎｏ．１４のガラスは、さらにＡｌ２Ｏ３の含有量を増加させ、Ｅｒ２Ｏ３を１０重量％添加したガラスである。Ｎｏ．１５，１６のガラスは、更にＡｌ２Ｏ３の含有量を増加させるとともに，ＳｉＯ２の含有量を減少させた。また、結晶化成分として，ＺｎＯ，ＴｉＯ２を含有させ、これに１０重量％のＥｒ２Ｏ３を含有させた。Ｎｏ．１７のガラスはＮａ２Ｏ量をＮｏ．１の半分とし、Ｂ２Ｏ３を加え、Ｅｒ２Ｏ３を５重量％加えたガラスである。更にＮｏ．１８，１９のガラスはＮａ２Ｏ量をＮｏ．１の半分とし、ＢａＯ，ＳｒＯ等のアルカリ土類金属酸化物を添加したガラスである。また、Ｎｏ．２０〜２３のガラスは、それぞれＮｏ．１５〜１９のガラスのＥｒ２Ｏ３を含有させていないガラスである。
　【００３７】
　表２に、比較例として、Ｎｏ．１のガラスをアルカリ置換により化学強化したガラスのＴｇ，α，Ｈｖを示す。
　【００３８】
　【表２】
　【００３９】
　化学強化は、約０．６３ｍｍの平板に加工したガラスを３８０℃の硝酸カリウム溶液中に４０分浸漬して行った。化学強化層の厚みは、約２０μｍであった。化学強化ガラスのＨｖは６７０であった。化学強化前のガラスのＨｖが６１５であったことから、化学強化によりＨｖは約９％上昇していることが分かった。また化学強化により熱膨張係数は変化しなかった。また、ガラス転移温度は、若干上昇した。
　【００４０】
　この化学強化ガラスのＨｖの結果をもとに、表１に示したガラスの強度を評価する。Ｅｒ２Ｏ３の添加量が１．０重量％及び２．０重量％のとき（Ｎｏ．２，３）、マイクロビッカース硬度はそれぞれ６２１，６３５と、Ｎｏ．１のガラスに比べて上昇はしていたが、その上昇量が小さく、化学強化ガラスの硬度に達しなかった。Ｅｒ２Ｏ３の添加量が５．０重量％のＮｏ．３のガラスでは、Ｈｖが６７３であり、化学強化ガラスのＨｖを超えることが分かった。さらにＥｒ２Ｏ３の添加量を１０〜２１重量％と増加させたＮｏ．５〜８のガラスでは、Ｈｖはさらに上昇し、それぞれ６８３，７０７，７１２及び７２２となった。
　【００４１】
　図１に、各酸化物の添加量に対するマイクロビッカース硬さを示す。横軸の添加量は、陽イオン２個を含む酸化物のモル％で表示した。すなわち、ＳｉＯ２は、Ｓｉ２Ｏ４として、Ｅｒ２Ｏ３とＡｌ２Ｏ３はそのままの酸化物換算での表示とした。図１に示すように、Ｅｒ２Ｏ３を添加したガラスでは、その添加量に対してほぼ直線的にＨｖが上昇していた。Ｅｒ２Ｏ３添加量が０．０１３ｍｏｌ％（５．０重量％）以上で化学強化ガラスのＨｖ以上となった。
　【００４２】
　一方、Ｓｉ２Ｏ４，Ａｌ２Ｏ３を添加したガラス（Ｎｏ．８〜１１）においてもＨｖが上昇する傾向がみられたが、その上昇量は小さく、０．０５ｍｏｌ％以上添加しても化学強化ガラスの水準には達しなかった。
　【００４３】
　図２に、各酸化物の添加量に対する熱膨張係数の変化を示す。Ｅｒ２Ｏ３を添加したガラスでは、添加量の上昇とともに熱膨張係数も上昇した。情報記録媒体層の熱膨張係数が大きいため、基板の熱膨張係数の上昇により、情報記録媒体層とのマッチングは良好であった。
　【００４４】
　以上のように、Ｅｒ２Ｏ３を添加した場合、大きくＨｖを上昇させることができた。表１に示した実施例の他、Ｅｒ２Ｏ３の含有量が０．５重量％未満ではＨｖの上昇はほとんど見られなかった。従って、Ｅｒ２Ｏ３は、０．５重量％以上であることが好ましい。また、３０重量％を超えて含有させると含有させた酸化物がガラス中に溶解せず、不均一となった。このことからＥｒ２Ｏ３の含有量は３０重量％以下であることが好ましい。また他の機械的強度を向上させると考えられるＳｉＯ２やＡｌ２Ｏ３といった成分とＨｖとＴｇの上昇量を比較すると、Ｔｇの上昇量はほぼ同程度であったが、Ｈｖの上昇に関しては、Ｅｒ２Ｏ３を添加した方が効果的であった。Ｎｏ．１４〜１６のＡｌ２Ｏ３含有量を増加させたガラスにおいても、Ｅｒ２Ｏ３を含有させなかったＮｏ．２０〜２２のガラスよりもＨｖが向上した。Ｎｏ．１５，１６のガラスを９００℃で熱処理すると、ガラス内に結晶粒子が析出し、ガラスは半透明になった。この状態でＨｖを測定すると、それぞれ７６０，７２０と熱処理前に比べてＨｖが大きくなっていた。Ｎｏ．１７〜１９では、Ｎａ２Ｏの含有量をＮｏ．１の半分の量まで減少させた。そのため、特性温度が上昇することが考えられるので、低融点化成分であるＢ２Ｏ３，ＢａＯ，ＳｒＯを所定量含有させた。これらのガラスには、５．０重量％のＥｒ２Ｏ３を含有させた。いずれの場合でも、Ｅｒ２Ｏ３を含有させていないＮｏ．２３〜２５のガラスに比べ、Ｈｖが大きく向上した。
　【００４５】
　次に、Ｎｏ．１のガラス，Ｎｏ．５のガラス及び比較のため化学強化ガラス（Ｎｏ．１２）の三点曲げ強度試験を行った。表３に三点曲げ強度の平均値（σ／ＭＰａ）示す。
　【００４６】
　【表３】
　【００４７】
　評価は、ガラス厚さ０．６３ｍｍ，幅２ｍｍ，長さ３ｍｍの試験片を用いて行った。下部スパンは１．２ｍｍとした。試験片数（ｎ）は各試料とも２０とした。加えた荷重をｗとすると、三点曲げ強度σ（ＭＰａ）は
　　σ＝（３ｌｗ／２ａｔ２）
となる。ここで、ｌ；下部スパン，ａ；試験片の幅，ｔ；試験片の厚さである。Ｎｏ．１のガラスの平均の三点曲げ強度は３２８ＭＰａであった。Ｅｒ２Ｏ３を１０．０重量％含有したＮｏ．５のガラスでは、平均の三点曲げ強度は３９１と、約１９％強度が向上しており、化学強化ガラス（Ｎｏ．２６）と同等の強度を有していた。
　【００４８】
　次に希土類酸化物を含有させることによる機械的強度向上のメカニズムを検討するため、透過型電子顕微鏡によりＮｏ．１〜８、及び１０のガラスの微構造を観察した。
　【００４９】
　Ｎｏ．１及び１０の希土類酸化物を含有しないガラスは均質な非晶質状態であった。一方、Ｎｏ．２〜８のガラスでは、非晶質のガラスマトリックス中に、ナノオーダーの微細な粒子が析出していた。高分解能像の観察により、これらの微粒子は、結晶質であることが分かった。このように、希土類酸化物を含有したガラス中では、微粒子が観察され、機械的強度向上の度合いが大きかった。一方、Ｎｏ．１０のガラスのように、Ａｌ２Ｏ３等を含有させたガラスでは、ガラス中に微粒子は観察されず、強度向上の度合いも小さかった。このことから、この微細粒子の存在により強度が向上したと考えられる。
　【００５０】
　この微結晶粒子の粒径は、Ｅｒ２Ｏ３含有量により異なっていた。各ガラスに生じていた微粒子の平均粒径及び白色光の透過率を表４に示す。
　【００５１】
　【表４】
　【００５２】
　また、Ｅｒ２Ｏ３添加量に対する析出している微結晶粒子の平均粒径と、ガラスの透過率の関係を、図３，図４に示す。平均粒径は、Ｅｒ２Ｏ３添加量のほぼ２乗に比例して上昇していた。透過率は、Ｅｒ２Ｏ３添加量の負に比例して減少した。光の透過率と光情報記録の効率を調べたところ、白色光の透過率が６０％以上では高効率で記録再生が行われたが、６０％未満では、高効率での記録再生は行えなかった。従って、白色光の透過率は６０％以上であることが好ましい。Ｎｏ．１６のガラスの平均粒径は５１ｎｍであり、ＴＥＭ写真より計算される粒子の体積率は２２％であった。これらのことから、平均粒径が５０ｎｍを超えると、粒子の体積率が増大し、白色光の透過率が減少する。このため、Ｅｒ２Ｏ３含有量が１６重量％を超え、析出粒子の平均粒径が５０ｎｍを超え、さらに析出粒子の体積率が２０％を超えると、好ましくない。
　【００５３】
　次に、Ｎｏ．１のガラスに、いろいろな希土類元素を含有させて検討を行った。表５に、添加した希土類元素の種類、及び得られたガラスのガラス転移温度（Ｔｇ），熱膨張係数，マイクロビッカース硬度（Ｈｖ）を示す。図５，図６に、添加した希土類元素に対するＨｖとＴｇの関係を示す。添加は、Ｌｎ２Ｏ３の酸化物で行った。添加量は、各酸化物とも０．０２６ｍｏｌ％とした。ガラスの作製方法，特性の測定方法は、表１と同様である。
　【００５４】
　【表５】
　【００５５】
　マイクロビッカース硬度を見ると、いずれの希土類元素を添加した場合でも上昇していた。その上昇量を見ると、Ｇｄ２Ｏ３から重元素側の、いわゆる重希土類元素を添加した場合の方が大きかった。それらの硬度の値は６８０以上で、化学強化ガラスのＨｖよりも大きかった。一方、Ｓｃ２Ｏ３からＥｕ２Ｏ３までの軽希土類元素を添加した場合では、６５０前後と、化学強化ガラスの水準よりも下回っていた。
　【００５６】
　ガラス転移温度はどの元素の場合でも約５８５℃で一定であった。熱膨張係数は、８１．６〜９２．２×１０−７／℃の範囲であり、情報記録媒体層とのマッチングは良好であった。以上の検討より、添加する希土類元素の種類としては、Ｇｄ，Ｔｂ，Ｄｙ，Ｈｏ，Ｅｒ，Ｔｍ，Ｙｂ，Ｌｕが望ましい。
　【００５７】
　Ｇｄ２Ｏ３を含有したＮｏ．２１のガラスの構造をＴＥＭにより観察したところ、Ｅｒ２Ｏ３を添加したガラスと同様の微結晶粒子が観察された。平均粒径は、１５ｎｍであった。
　【００５８】
　次に、母ガラスの組成の検討を行った。ＳｉＯ２の含有量が４０重量％未満では、機械的強度，化学的安定性が損なわれるため、好ましくなかった。また、ＳｉＯ２含有量が８０重量％を超えると、溶融性が低下し脈理が多く発生した。また熱膨張係数が小さくなりすぎ、基板用ガラスとしては不適切であった。以上から、ＳｉＯ２の含有量は４０重量％〜８０重量％であることが好ましい。
　【００５９】
　本母ガラスにＢ２Ｏ３を含有させたところ、流動性に優れ、適正な熱膨張係数のガラスが得られた。しかしその含有量が２０重量％を超えると、希土類含有による機械的強度向上の効果が小さくなった。このため、Ｂ２Ｏ３の含有量は２０重量％以下であることが好ましい。
　【００６０】
　次にアルカリ金属酸化物の検討を行った。アルカリ金属酸化物（Ｌｉ２Ｏ，Ｎａ２Ｏ，Ｋ２Ｏ）の含有量の合計が２０重量％を超えると、化学的安定性が低下した。このことから、アルカリ金属酸化物の含有量の合計は、０〜２０重量％であることが好ましい。さらに、アルカリ土類金属酸化物についても同様に、２０重量％を超えると、化学的安定性が低下した。このことから、アルカリ土類金属酸化物の含有量の合計は、０〜２０重量％であることが好ましい。
　【００６１】
　アルカリ金属酸化物とアルカリ土類金属酸化物とＢ２Ｏ３は、ガラスを低融点化させる意味では同様の効果が見られたが、その合計量が１０重量％未満では流動性が悪く、脈理が多く発生した。また３０重量％を超えると、化学的安定性が低下した。このことから、アルカリ金属酸化物，アルカリ土類金属酸化物及びＢ２Ｏ３の含有量の合計は、１０〜３０重量％であることが好ましい。
　【００６２】
　またＡｌ２Ｏ３はガラスの機械的強度や化学的安定性を増加させるのに効果的であったが、その含有量が１７重量％を超えると、ガラスの流動性が低下し、好ましくなかった。従って、Ａｌ２Ｏ３の含有量は、１７重量％以下であることが好ましい。
　【００６３】
　また、希土類酸化物の含有量は、３０重量％を超えるとガラス溶解時に原料粉がガラス中に残存するため、均一なガラスを得ることが難しく、好ましくなかった。アルカリ金属酸化物の含有量の合計が少ないほど少量の希土類酸化物の添加で機械的強度の向上の効果が得られた。アルカリ金属酸化物とアルカリ土類金属酸化物の合計量が１０重量％のとき、希土類酸化物の添加量が０．５重量％でも機械的強度の向上が見られた。しかし、０．５重量％未満では機械的強度向上の効果が小さかった。従って、希土類酸化物の含有量は０．５〜３０重量％であることが好ましい。
　【００６４】
　本発明のガラス基板は、希土類元素を添加したことにより、十分な強度を得ている。従って、従来のガラス基板で必要であった化学強化が不要とできる。すなわち、ガラス表面に残留応力を生じさせた圧縮強化層がないことを特徴としている。表面の圧縮強化層の有無は、例えばレーザ光線を表面から照射し、反射光をプリズムを用いて分光する方法により測定できる。本発明のガラス基板を上記方法で測定すると、ガラス基板内部と表面での残留応力差がほとんどない、すなわち表面応力層がないことが確認された。
　【００６５】
　次に、実施例のガラスを用いて実際の基板を作製して、その特性を評価した。ガラスにはＮｏ．１，５，７，８，１８，３５のガラスを用いた。また、比較例としてＮｏ．２６の化学強化ガラス基板、及び表６に示すＳｉＯ２−Ａｌ２Ｏ３−ＺｎＯ−ＭｇＯ−
Ｒ′Ｏ
　【００６６】
　【表６】
　【００６７】
　作製したガラス基板は、６５ｍｍφ，０．６３５ｍｍｔとした。得られた基板の耐水性，耐熱性，表面粗さ及び白色光の透過率を表７に示す。
　【００６８】
　【表７】
　【００６９】
　耐水性は、７０℃の温純水８０ｍｌに基板を２０時間浸漬し、純粋中に溶出した全アルカリ，アルカリ土類元素量を検出し、トータルの溶出量をｐｐｍで表示した。耐熱性は、基板を真空中３５０℃に加熱し、その後、表面部を二次イオン質量分析した。表面層にアルカリイオンの拡散が見られたものは△、見られなかったものは○で表示した。表面粗さは表面粗さ計を用いて平均表面粗さＲａ（Ａ）で評価した。また、透過率は白色光源基板表面に照射し、入射光と透過光の強度比で求めた。
　【００７０】
　耐水性をみると、Ｎｏ．１，５，７，８，１８，３５，４３では溶出アルカリ量が少なく、良好であった。Ｎｏ．２６の化学強化ガラスでは、アルカリの溶出量が多く、良好とはいえなかった。
　【００７１】
　同様に耐熱性試験においても、Ｎｏ．２６の化学強化ガラス基板では表面層に多くのアルカリ元素が検出され、イオンの移動が起こっていることがわかった。以上のように、化学強化したガラス基板ではアルカリ元素の移動が生じやすく、不安定であったのに対し、本発明のガラス基板では、熱的，化学的な安定性が良好であった。
　【００７２】
　次に表面粗さを見ると、Ｎｏ．１，７，１８，５，３５，２６のガラス基板では、Ｒａ＝４〜５Åと、良好な平滑性が得られた。一方、Ｎｏ．８，４３のガラスでは、Ｒａ＝９〜１０Åと、大きな値となった。
　【００７３】
　白色光の透過率は、Ｎｏ．１，７，５，１８，３５，２６では６７〜９５％と良好であった。Ｎｏ．８，４３のガラスでは透過率は５８，１５％と低かった。
　【００７４】
　表面粗さと微粒子の析出状態の関係について調べた。Ｎｏ．７のガラスでは、Ｅｒ２Ｏ３の含有量は１６重量％で、析出している微粒子の平均粒径は、５１ｎｍであった。また、粒子の体積率は４０％であった。この時、透過率は６７％であった。一方、Ｎｏ．８のガラスではＥｒ２Ｏ３の含有量は２１重量％で、析出している微粒子の平均粒径は１０３ｎｍであり、粒子の体積率は７２％であった。また、透過率は５８％であった。このとき、Ｎｏ．７のガラスでは表面粗さが５．０Å，Ｎｏ．８のガラスでは１０．０Åと２倍表面が粗くなっていた。このように、Ｅｒ２Ｏ３含有量が２０重量％を超え、また平均粒径が１００ｎｍを超え、透過率が６０％未満では、表面粗さが粗く、平滑性に劣ることがわかった。
　【００７５】
　以上のことから、Ｅｒ２Ｏ３等の希土類酸化物の含有量は２０重量％以下であることが好ましい。さらに平均粒径は１００ｎｍ以下であることが好ましい。また透過率は６０％以上であることが好ましい。以上の条件を満たせば、十分に小さい平滑性を得ることができる。
　【００７６】
　上記８種類のガラス基板に磁性膜を形成し、磁気ディスクを作製し、特性を評価した。作製した磁気ディスクの膜構成を図８に示す。図８において、１はガラス基板、２はＣｒプリコート膜、３はＣｒ下地膜、４はＣｏＣｒ系磁性膜、５はＣ保護膜、６はエッチングテクスチャー、７は潤滑膜である。
　【００７７】
　６５ｍｍφの磁気ガラス基板を洗浄後、Ｃｒプリコート膜を２５ｎｍ，Ｃｒ下地膜を５０ｎｍ，ＣｏＣｒ系磁性膜を５０ｎｍ成膜した。カーボン保護膜を１０ｎｍ形成後、エッチングテクスチャーを施した。テープクリーニング後、潤滑膜７を塗布して磁気ディスクとした。なお、成膜は基板両面に施した。その後、磁気ディスクの磁性膜のアルカリによる侵食状況及び膜剥がれの有無を評価した。この磁気ディスクを用いて磁気ディスク装置を作製した。図１０に作製した磁気ディスク装置の概略図を示す。図１０において、８は図８に示した磁気ディスク、９は回転軸、１０はスピンドルモーター、１１は磁気ヘッド、１２は磁気ヘッド回転軸、１３は電気系の出力端子である。装置内には６枚の磁気ディスク８を回転軸９に装着した。磁気ヘッド１１をそれぞれの基板両面に２個配した。制御系等を接続し、磁気ディスク装置とした。磁気ディスク回転中のヘッド浮上量は４０ｎｍとした。
　【００７８】
　本磁気ディスク装置を用いて記録再生特性を評価した。アルカリ侵食状況，膜剥がれ，記録再生特性を表８に示す。
　【００７９】
　【表８】
　【００８０】
　アルカリ侵食状況は、得られた磁気ディスクのうち、侵食が見られた磁気ディスクの割合が５％未満の場合は○、５％以上の場合を△とした。膜剥がれも同様に評価した。記録再生特性は良好なものを○，良好でないものを△で表示した。本発明の磁気ディスクは、アルカリ侵食，膜剥がれが少なく、記録再生特性も良好であった。Ｎｏ．１２の化学強化ガラスでは、アルカリ侵食，膜剥がれが顕著に見られ、好ましくなかった。また、結晶化ガラスＮｏ．２９では、アルカリ侵食，膜剥がれ等は見られなかったが、記録再生特性が良好でなかった。次に、本発明のいろいろなガラスを用いてガラス基板を作製し、耐衝撃性試験を行った。耐衝撃性試験は、ガラス基板の両面に前述と同様の工程によって磁性膜，保護膜等を形成し、図８に示す膜構造の磁気ディスクを作製し、このディスクを用いて評価した。試験方法は、作製したディスクを治具に固定し、加速器によってダミーヘッドをディスクに衝突させることによって行った。この試験を１種類の磁気ディスクに対して３０点行い、割れ，かけ等の不良の出た点の頻度で評価した。基板用ガラスには、表１のＮｏ．１〜５，１４，１８，２３，２４，２５，２６，４３のガラスを用いた。図７に試験結果を示す。横軸は各ガラスのＨｖ、縦軸は本試験による不良頻度を％で表示した。ガラスの硬度が６７０を境界として、それ以下の硬度では不良が見られ、その量は硬度が低下するにつれて上昇していった。また、６７０以上では、本試験における不良は見られなかった。以上のことから、ガラス基板硬度が６７０以上であれば、耐衝撃性試験に耐え得る磁気ディスクを作製することができる。
　【００８１】
　同様に光ディスク、及び光ディスク装置を作製した。本発明のガラス基板を用いたところ、記録媒体層の膜剥がれもほとんどなく、また高効率で記録再生することができた。
　【００８２】
　以上のように、本発明の情報記録ディスクは、化学的安定性に優れ、膜剥がれ等の不良も少なかった。また情報記録ディスク装置の記録再生特性も良好であった。さらにガラス基板に化学強化処理や結晶化処理を施さないため、低コストにディスクや装置を作製することができた。
　【００８３】
（実施例２）
　本発明のガラス基板を用いて図９に示す形状の磁気ディスクを作製した。基板の厚さは、０．３８ｍｍとした。また、ガラスには化学強化処理をしていないＮｏ．５のガラスを用いた。また、通常施されるプリコート膜を形成せず、ガラス基板上に直接磁性薄膜を形成した。ガラス基板の表面粗さはＲａ＝４．０Åであった。比較例としてアルカリ強化処理を施したソーダライムガラス，アルカリ強化処理を施していない通常のソーダライムガラス、及び結晶化ガラスを基板とした磁気ディスクも作製した。
　【００８４】
　表９に強度，平滑性，磁性膜のアルカリ腐食，磁気特性についての評価結果を示す。特性が良好なものを○，良好とはいえないものを△で評価した。
　【００８５】
　【表９】
　【００８６】
　本発明の磁気ディスクでは、強度が高く、０．３８０ｍｍの薄さでも十分な強度が得られた。また、平滑性も良好であった。磁性膜の腐食も見られず、プリコート膜を形成しなくとも磁性膜が劣化することはなかった。また、平滑性が良好なことから磁気ヘッドの浮上量も３０ｎｍ以下とすることができ、磁気特性も良好であった
　【００８７】
　化学強化処理したソーダライムガラスでは、高い機械的強度は得られたものの、プリコート膜がないためにガラスのアルカリ成分が磁性膜を侵食した結果、実機摺動試験後の磁気ヘッドの浮上面にアルカリ成分が付着しているものが多く見られた。また、摺動後に磁性膜が剥離しているものも見られた。不良がみられなかった磁気ディスクにおいても、磁気特性が全体的に低下していた。化学強化していないソーダライムガラスを用いた磁気ディスクでは、強度が不十分であった。結晶化ガラスでは、表面粗さが大きく、平滑性が良好でないために、磁気ヘッドの浮上量が大きく、十分な磁気特性が得られなかった。
　【００８８】
　【発明の効果】
　本発明の第１の発明によれば、十分な機械的強度を有するため薄板化が可能で、かつ化学的安定性，均質性に優れるため中間膜を設ける必要のない情報記録用ディスクを提供することができる。
　【００８９】
　本発明の第２の発明によれば、体積あたりの磁気ディスクの枚数を多くすることができるので、同じ記録密度であれば、小型，軽量な磁気ディスク装置が提供できる。また、磁気記録媒体が、中間膜の構造，組成に影響されて、磁気的特性を低下させることがなくなる。
　【００９０】
　本発明の第３の発明によれば、ディスクの製造誤差の許容幅を広げることが可能になる。
　【００９１】
　本発明の第４の発明によれば、製造時の取扱い、例えばガラス鋳造後の表面研磨の際にある程度研磨速度を大きくしても、表面に割れが発生しない、製造後の基板運搬のハンドリングが容易になる等により、歩留り向上が図れ、製造コストの低減が図れる。
　【００９２】
　本発明の第５の発明によれば、製造コストが小さいため、安価に大容量の情報記録ディスク装置が提供される。
【図面の簡単な説明】
　【図１】
　Ｅｒ２Ｏ３，Ａｌ２Ｏ３，Ｓｉ２Ｏ４添加量に対するマイクロビッカース硬度の変化。
　【図２】
　Ｅｒ２Ｏ３，Ａｌ２Ｏ３，Ｓｉ２Ｏ４添加量に対する熱膨張係数の変化。
　【図３】
　Ｅｒ２Ｏ３添加量に対する析出した微結晶粒子の平均粒径の変化。
　【図４】
　Ｅｒ２Ｏ３添加量に対する白色光の透過率の変化。
　【図５】
　各希土類酸化物を添加したときのマイクロビッカース硬度の変化。
　【図６】
　各希土類酸化物を添加したときのガラス転移温度の変化。
　【図７】
　基板硬度（Ｈｖ）と不良率の関係。
　【図８】
　本発明で作製した磁気ディスク基板の膜構成図。
　【図９】
　本発明の別の実施例で作製した磁気ディスク基板の膜構成図。
　【図１０】
　本発明で作製した磁気ディスク装置の概略図。
　【符号の説明】
　１…ガラス基板、２…プリコート膜、３…下地膜、４…磁性膜、５…保護膜、６…エッチングテクスチャー、７…潤滑膜、８…磁気ディスク、９…回転軸、１０…スピンドルモーター、１１…磁気ヘッド、１２…磁気ヘッド回転軸、１３…電気系の出力端子。